(57)【要約】【課題】  樹脂粉の粉体化、樹脂粉の顆粒化、樹脂粉に添加成分をブレンドしたブレンド粉の形成等の樹脂粉の多様な処理が可能な樹脂粉処理装置及び樹脂粉処理方法を提供することを目的とする。【解決手段】  水平方向に配置された筒状容器３０と、筒状容器３０内を水平方向に貫通する水平軸１０と、水平軸１０における筒状容器３０内に収容される部分に設けられた回転翼２０と、水平軸１０において回転翼２０が設けられた部分よりも両外側にそれぞれ設けられ、水平軸１０を回転可能に支持する一対のベアリング５０，５０と、水平軸１０を回転させる回転手段６０と、を備える。【選択図】  図１
2006346942.tif 000002
【特許請求の範囲】
【請求項１】
水平方向に配置された筒状容器と、
前記筒状容器内を水平方向に貫通する水平軸と、
前記水平軸における前記筒状容器内に収容された部分に設けられた回転翼と、
前記水平軸において前記回転翼が設けられた部分よりも両外側にそれぞれ設けられ、前記水平軸を回転可能に支持する一対のベアリングと、
前記水平軸を回転させる回転手段と、
を備える樹脂粉処理装置。
【請求項２】
前記回転翼及び前記水平軸は、前記筒状容器と非接触とされている請求項１に記載の樹脂粉処理装置。
【請求項３】
前記回転翼は棒状をなして前記水平軸から半径方向外側に突出し、前記回転翼は前記水平軸の軸周りに複数設けられ、さらに、前記回転翼は前記水平軸の軸方向に複数段設けられている請求項１又は２に記載の樹脂粉処理装置。
【請求項４】
前記回転翼の表面に凸凹が形成された請求項１〜３のいずれかに記載の樹脂粉処理装置。
【請求項５】
前記回転翼の表面には、硬質材料による表面層、又は、軟質材料による表面層が形成された請求項１〜４のいずれかに記載の樹脂粉処理装置。
【請求項６】
前記筒状容器の内周面と前記回転翼の先端との間隙が２〜２０ｍｍである請求項１〜４の何れかに記載の樹脂粉処理装置。
【請求項７】
前記筒状容器の軸方向両端部には前記水平軸に向かって突出するバッフル板がそれぞれ設けられ、前記バッフル板には前記水平軸を貫通可能とする開口が形成された請求項１〜６のいずれかに記載の樹脂粉処理装置。
【請求項８】
前記筒状容器は、前記水平軸と交差する方向に分割可能な構造である請求項１〜７のいずれかに記載の樹脂粉処理装置。
【請求項９】
前記筒状容器の内周面に、硬質材料によるライニング層が形成された前記請求項１〜８のいずれかに記載の樹脂粉処理装置。
【請求項１０】
前記筒状容器の内周面に凹凸が形成された請求項１〜９のいずれかに記載の樹脂粉処理装置。
【請求項１１】
前記筒状容器の内周面は、前記筒状容器自体から取り外し可能に設けられたプレート部材により形成された請求項１〜１０のいずれかに記載の樹脂粉処理装置。
【請求項１２】
処理されるべき樹脂粉が前記筒状容器の軸方向一端側から供給され、処理済の樹脂粉が前記筒状容器の軸方向他端側から排出される請求項１〜１１のいずれかに記載の樹脂粉処理装置。
【請求項１３】
前記筒状容器及び前記水平軸を傾斜可能な傾斜手段をさらに備える請求項１〜１２のいずれかに記載の樹脂粉処理装置。
【請求項１４】
前記回転手段は、前記回転翼の先端の周速が５０ｍ／ｓ以上となるように前記水平軸を回転させる請求項１〜１３のいずれかに記載の樹脂粉処理装置。
【請求項１５】
前記筒状容器内の一端側から他端側に向かってガスを供給するガス供給装置をさらに備える請求項１〜１４のいずれかに記載の樹脂粉処理装置。
【請求項１６】
前記ガス供給装置は冷却又は加温されたガスを供給する請求項１５に記載の樹脂粉処理装置。
【請求項１７】
前記ガス供給装置は加湿されたガスを供給する請求項１５に記載の樹脂粉処理装置。
【請求項１８】
前記筒状容器を冷却又は加温するジャケットをさらに備える請求項１〜１７のいずれかに記載の樹脂粉処理装置。
【請求項１９】
請求項１〜１８のいずれかに記載の樹脂粉処理装置を用いて樹脂粉を粉体化する樹脂粉処理方法。
【請求項２０】
前記樹脂粉は樹脂以外の添加材を含む複合樹脂に由来する、及び／又は、前記樹脂粉は互いに異なる複数の樹脂が積層してなる複合樹脂に由来する請求項１９に記載の樹脂粉処理方法。
【請求項２１】
前記回転翼の先端を５０ｍ／ｓ以上の周速度で回転させ、前記樹脂粉を平均粒径２００μｍ以下の粒度に粉体化する請求項１９又は２０に記載の樹脂粉処理方法。
【請求項２２】
請求項１〜１８のいずれかに記載の樹脂粉処理装置を用いて樹脂粉の顆粒化を行う樹脂粉処理方法。
【請求項２３】
請求項１〜１８のいずれかに記載の樹脂粉処理装置を用いて、樹脂粉と添加剤とをブレンドしたブレンド粉を形成する樹脂粉処理方法。
【請求項２４】
平均粒径２００μｍ以下の廃材由来の樹脂粉に重量比５％以内の凝集防止用の添加剤を加え、前記回転翼の先端を３０ｍ／ｓ以上の周速にて回転させ、前記樹脂粉の表面上に前記添加剤をコーティングする請求項２３に記載の樹脂粉処理方法。
【請求項２５】
前記樹脂粉は廃材に由来するものである請求項１９〜２４のいずれかに記載の樹脂粉処理方法。
【請求項２６】
前記筒状容器内に、メディアボールを供給する請求項１９〜２５のいずれかに記載の樹脂粉の処理方法。
【発明の詳細な説明】
【技術分野】
【０００１】
本発明は、樹脂粉処理装置及び樹脂粉処理方法に関するものである。
【背景技術】
【０００２】
例えば、樹脂廃材の再資源化等において、樹脂の粉体化や、樹脂粉の顆粒化（造粒）、樹脂粉と他の材料とをブレンドしたブレンド粉の形成等の処理が不可欠である。
【０００３】
発明者らは、樹脂粉の形成のための装置として特許文献１において「一軸切削粉砕装置」等の提案を行い、樹脂廃材等を平均粒径５００μｍ程度の粒度に粉体化する装置として実用に供している。
【特許文献１】特開２００３−８８７７２号公報
【発明の開示】
【発明が解決しようとする課題】
【０００４】
最近では、例えば、樹脂粉をより細かく、例えば粒径１５０μｍ以下に粉体化することや、樹脂粉の顆粒化（造粒）や、樹脂粉に他の添加成分をブレンドしてブレンド粉を形成すること等の樹脂粉の高度な処理が望まれている。しかしながら、これらの処理を効率よく行うことのできる装置は知られていなかった。
【０００５】
本発明は、樹脂粉の粉体化、樹脂粉の顆粒化、樹脂粉に添加成分をブレンドしたブレンド粉の形成等の樹脂粉の多様な処理が可能な樹脂粉処理装置及び樹脂粉処理方法を提供することを目的とする。
【課題を解決するための手段】
【０００６】
発明者らは、有底容器内に垂直軸周りに回転する回転翼を設けた攪拌装置を用いて、樹脂粉の粉体化、顆粒化、ブレンド粉形成等の樹脂粉の処理をすることを考えた。しかしながら、上述の装置では、樹脂粉を効率よく処理することは困難であった。
【０００７】
本発明者らがさらに検討したところ、次のような構成の樹脂粉処理装置によると極めて効率よく樹脂粉の処理が可能なことを見出して本発明に想到するに至った。
【０００８】
本発明にかかる樹脂粉処理装置は、水平方向に配置された筒状容器と、筒状容器内を水平方向に貫通する水平軸と、水平軸における筒状容器内に収容される部分に設けられた回転翼と、水平軸において回転翼が設けられた部分よりも両外側にそれぞれ設けられ、水平軸を回転可能に支持する一対のベアリングと、前記水平軸を回転させる回転手段と、を備える。
【０００９】
本発明によれば、水平軸が、回転翼を設けた部分を挟むように配置された一対のベアリングにより支持されるので、回転翼を従来に比して高速に回転させ得る。
【００１０】
これにより、樹脂粉は筒状容器の内周面に沿って高速で走行することととなり、樹脂粉同士の衝突、樹脂粉と回転翼との衝突、樹脂粉と筒状容器の内周面との衝突等により樹脂粉は、加速、攪拌、混合、切断、剪断、打撃、搬送等の作用を受け、樹脂粉の粉体化、顆粒化（造粒）、樹脂粉と各種材料とのブレンド粉の形成等の樹脂粉の高度な処理が極めて効率よく行われる。
【００１１】
さらに、筒状容器が水平に配置され、筒状容器内を走行する被処理樹脂粉は主として筒状容器の内周面により支持される。したがって、回転軸が垂直軸回りを回転する装置と異なり、水平軸で筒状容器を貫通し、水平軸における回転翼の両側の部分をベアリングで支持する構造としても、筒状容器と水平軸とのシールが必須とされない。したがって、構造も簡単でありメンテナンス性も良い。
【００１２】
ここで、回転翼及び水平軸は筒状容器と非接触とされていることが好ましい。このように、回転する回転翼及び水平軸と、筒状容器とを非接触とすることにより、高速回転及びメンテナンス性のよさが十分に実現する。
【００１３】
また、回転翼は棒状をなして水平軸から半径方向外側に突出し、回転翼は水平軸の軸周りに複数設けられ、さらに、回転翼は水平軸の軸方向に複数段設けられている事が好ましい。
【００１４】
このような回転翼の構造を有すると、構造が単純にも関わらず極めて効率の良い樹脂粉の処理が可能となる。
【００１５】
回転翼の断面形状は円形、楕円形、半月状、平板(ディスク)状、台形状、切れ刃（くさび）状、あるいはこれら形状の組み合わせが挙げられる。また、先端部は、平面でも良いが、突出していても良い。回転翼の回転により、樹脂粉の、加速、攪拌、混合、切断、剪断、打撃、摩擦、搬送などの作用が行なわれるが、上述の構成によれば、このような作用が十分に発揮される。
【００１６】
また、回転翼の表面に凸凹が形成される事も好ましい。これによれば、樹脂粉に対する機械的作用、例えば、特に、粉体化に資する破砕力の増大を実現できる。
【００１７】
また、回転翼の表面には、硬質材料による表面層、又は、軟質材料による表面層が形成される事も好ましい。
【００１８】
セラミックや超硬合金等の硬質材料による表面層がある場合には、樹脂粉の処理効率の増大が可能である。また、ゴム等の弾性体や樹脂等の軟質材料による表面層がある場合には、硬質の粉砕用メディアボールを筒状容器内に供給して処理をする場合に、回転翼の破損防止等が図られる。
【００１９】
また、筒状容器の内周面と回転翼の先端との間隙が２〜２０ｍｍである事が好ましい。
【００２０】
このような、樹脂粉処理装置は、内周面と回転翼の先端との間隔を調整することにより、各種処理の程度の加減が可能であるが、特に、樹脂粉の処理においては、２〜２０ｍｍとすることにより好適な処理が可能である。２ｍｍよりも狭いと内周面における粉体の処理量が減少する傾向がある。また、２０ｍｍよりも広いと、細粒化率が減少する傾向がある。
【００２１】
特に、２〜１０ｍｍの場合には、塩ビ樹脂粉に適する。また、５〜２０ｍｍの場合には、繊維を含む樹脂粉を処理した場合に繊維が切断されたりもつれたりすることを抑制できるので、繊維を含む樹脂粉を処理する場合に適する。
【００２２】
また、筒状容器の軸方向両端部には水平軸に向かって突出するバッフル板がそれぞれ設けられ、バッフル板には水平軸を貫通可能とする開口が形成される事が好ましい。
【００２３】
これによれば、バッフル板により筒所容器内からの粉の飛散を抑制することができて好ましい。前記バッフル板は筒状容器自体から取外し可能であってもよい。
【００２４】
また、筒状容器は、水平軸と交差する方向に分割可能な構造である事が好ましい。
【００２５】
これによれば、ベアリングから水平軸を取り外すことなく、回転翼や筒状容器内のメンテナンスを容易に行うことができる。また、筒状容器がバッフル板を有する場合には、バッフル板も筒状容器と同様に分割可能である事が好ましい。
【００２６】
また、筒状容器の内周面に、硬質材料によるライニング層が形成される事も好ましい。
【００２７】
セラミック（アルミナ、ジルコニア等）や超硬合金等の硬質材料のライニング層があると粉体化等の処理効率を向上できる。
【００２８】
また、筒状容器の内周面に凹凸が形成される事も好ましい。
【００２９】
これによれば、内周面上を走行する樹脂粉に対する機械的作用（例えば、破砕力）を増大でき、処理効率、特に、粉体化効率を増大できる。
【００３０】
また、筒状容器の内周面は、筒状容器自体から取り外し可能に設けられたプレート部材により形成された事も好ましい。
【００３１】
このようなプレートの交換により、内周面磨耗時のメンテナンスが容易となり、また、平滑な内周面と凹凸のある内周面とを交換するのも容易となる。
【００３２】
また、処理されるべき樹脂粉が筒状容器の軸方向の一端側から供給され、処理済の樹脂粉が前記筒状容器の軸方向他端側から排出される事も好ましい。
【００３３】
このような構成によれば、連続操業が可能となるので大量処理に好適となる。
【００３４】
また、筒状容器及び水平軸を傾斜可能な傾斜手段をさらに備える事が好ましい。
【００３５】
水平軸及び筒状容器の傾斜角を調整することにより、被処理物の軸方向の移動速度の制御が容易となり、被処理物の筒状容器内での滞留時間の制御が容易となり、各種樹脂粉の処理の程度、例えば、微粉化の程度等を好適に制御できる。
【００３６】
また、回転手段は、回転翼の先端の周速が５０ｍ／ｓ以上となるように前記水平軸を回転させることが好ましい。
【００３７】
回転翼の回転数を変えることにより樹脂粉の処理の程度を制御できるが、回転翼の先端の周速が５０ｍ／ｓ以上、好ましくは、７０ｍ／ｓ以上、さらに好ましくは１００ｍ／ｓ以上であると、粉体化、顆粒化等の処理が特に迅速に効率よく行える。
【００３８】
また、筒状容器内の一端側から他端側に向かってガスを供給するガス供給装置をさらに備えることが好ましい。
【００３９】
ガスの供給により、処理対象である樹脂粉の温度を制御できる。処理中の樹脂粉の温度を高温に維持する場合には、軟化、半溶融等による樹脂粉の顆粒化を促進させることができる。一方、処理中の樹脂粉の温度を低温に制御すれば、樹脂粉の粉体化を促進できる。また、繊維材料を含む樹脂粉の処理の場合には、粉体化に伴って生成する繊維分は、遠心作用によって内周面でなく回転中心に移動するので、この繊維分をガス流によって排出させることができ、筒状容器内での繊維分の分離も可能となる。
【００４０】
ここで、ガス供給装置は冷却されたガス又は加温されたガスを供給することが好ましい。また、ガス供給装置は加湿されたガスを供給することも好ましい。
【００４１】
これによれば、筒状容器内の被処理樹脂粉の温度制御が容易である。冷却されたガスは顕熱により、加湿されたガスは潜熱により被処理樹脂粉の温度を低下させることができ、過熱トラブル等も防止しやすい。一方、加温されたガスにより、樹脂粉を加熱して顆粒化を促進させることもできる。
【００４２】
また、筒状容器を冷却又は加温するジャケットを備えてもよい。
【００４３】
また、本発明にかかる１の樹脂粉処理方法は、上述のいずれかの樹脂粉処理装置を用いて樹脂粉を粉体化するものである。
【００４４】
ここで、樹脂粉は、樹脂以外の充填材等の添加剤を含む複合樹脂に由来する、または、互いに異なる複数の樹脂が積層してなる複合樹脂に由来することが好ましい。
【００４５】
樹脂以外の充填材等の添加剤を含む複合樹脂に由来する樹脂粉の場合、本処理により粉体化すると樹脂内に内包する充填材等が樹脂から分離するので、リサイクル性が向上する。また、互いに異なる複数の樹脂が積層してなる複合樹脂に由来する樹脂粉を本処理により微細に粉体化すると、積層構造でない各樹脂単層のみからなる樹脂粉を形成できる。そして、粉体化した樹脂粉をさらに風力分級等することにより、樹脂の純度を向上でき、樹脂粉の再資源化を容易にできる。
【００４６】
この場合、回転翼の先端を５０ｍ／ｓ以上の周速度で回転させ、樹脂粉を平均粒径２００μｍ以下の粒度に粉体化する事が好ましい。
【００４７】
また、本発明にかかる他の樹脂粉処理方法は、上述のいずれかの樹脂粉処理装置を用いて樹脂粉の顆粒化を行うものである。
【００４８】
また、本発明にかかるさらに他の樹脂粉処理方法は、上述のいずれかの樹脂粉処理装置を用いて、樹脂粉と添加剤とをブレンドしたブレンド粉を形成するものである。
【００４９】
ここで、平均粒径２００μｍ以下の廃材由来の樹脂粉に重量比5％以内の凝集防止用添加剤を加え、回転翼の先端を３０ｍ／ｓ以上の周速にて回転させ、樹脂粉の表面上に添加剤をコーティングすることが好ましい。
【００５０】
このように、廃材由来の樹脂粉の表面を添加剤でコーティングした（表面改質）ブレンド粉は、後工程の樹脂成形工程において、低温配合に適したゾル状溶液中に該ブレンド樹脂粉を分散させた時に、適度な粘度の保持が可能でありこのましい。添加剤としては、エチレングリコールモノ−Ｎブチルエーテル、ポリエチレングリコール等が挙げられる。
【００５１】
また、樹脂粉は樹脂廃材に由来する事が好ましい。
【００５２】
また、筒状容器内に、メディアボールを供給する事も好ましい。
【００５３】
この場合、粉体化効率が向上する。特に、アルミナボール、ジルコニアボール等の粉砕用メディアボールを、樹脂粉を含む被処理原料に対し、0.1体積％以上の割合にて使用する事が好ましい。
【発明の効果】
【００５４】
本発明によれば、水平軸周りに高速回転する回転翼の作用により、樹脂粉の粉体化、顆粒化、ブレンド粉の形成、分級等の作用が行われ、樹脂粉の改質処理が高効率に行われる。
【発明を実施するための最良の形態】
【００５５】
まず、図面を参照して、本実施形態にかかる樹脂粉処理装置１００について説明する。
【００５６】
本実施形態にかかる樹脂粉処理装置１００は、水平軸１０、回転翼（ブレード）２０、筒状容器３０、ベアリング５０、モータ６０を主として備える。
【００５７】
台座１上には、略水平方向に伸びる円筒状の筒状容器３０が配置されている。筒状容器３０は、図２に示すように、上部材３０ａ及び下部材３０ｂを有し、上下に分割可能となっている。なお、左右に分割可能とされていても良い。具体的には、例えば、上部材３０ａのフランジ３０ｆと下部材３０ｂのフランジ３０ｆとがボルト３０ｔにより固定されて筒状容器３０を形成している。
【００５８】
図１に示すように、筒状容器３０の一端側の上部には、開口３０ｉが設けられており、この開口３０ｉから処理対象となる樹脂粉が筒状容器３０内に供給される。また、筒状容器３０の他端側の下部には、開口３０ｏが設けられており、筒状容器３０内で処理された処理済粉がこの開口３０ｏから外に排出される。
【００５９】
開口３０ｉには、フィーダー７２を介して、被処理粉となるべき樹脂粉が貯留されたホッパー７０が接続されている。また、開口３０ｏには、フィーダー７４を介して処理済粉を貯留するホッパー７６が接続されている。
【００６０】
水平軸１０は、筒状容器３０内をほぼ水平に貫通している。水平軸１０において、筒状容器３０に収容された部分には、水平軸１０の外径を大きくするための円筒部材１０ａが設けられている。円筒部材１０ａには、水平軸１０から水平軸１０の半径方向外側に伸びるように設けられた棒状の回転翼２０が多数設けられている。
【００６１】
回転翼２０は、水平軸１０（円筒部材１０ａ）を軸方向から見た時に（図２参照）、水平軸１０の周りに放射状に多数配置されており、さらに、これらの放射状に配置された回転翼２０が、図１に示すように、水平軸１０の軸方向にも複数段設けられている。
【００６２】
続いて、図３及び図４に、回転翼２０の具体的形態の1例を示す。図３の（ａ）〜（ｂ）に示すように、回転翼２０は、水平軸１０の円筒部材１０ａから外側に伸びる棒状形状を有する。なお、図中の矢印は、回転翼２０の回転方向である。例えば、図３の（ａ）のような断面円又は楕円の棒状の回転翼２０、図３の（ｂ）のような断面矩形の棒状の回転翼、図３の（ｃ）のような断面台形の棒状の回転翼、図３の（ｄ）のように頂部に傾斜面（突出部）が形成された棒状の回転翼、図３の（ｅ）のように先端が回転方向に向いて配置された切れ刃（断面くさび状）を有する棒状等の回転翼２０等が挙げられる。
【００６３】
さらに、図４の（ａ）〜（ｅ）は、図３の（ａ）〜（ｅ）の回転翼２０の断面図であり、回転翼２０は、金属製等のコア部２０ａ及び、コア部２０ａの表面を被覆する表面層２０ｂを有する。表面層２０ｂは、例えば、ピーニング、酸洗い等の表面処理や、セラミックや超硬合金等のコーティング等により形成された硬質材料層、又は、ゴムや弾性体等により形成された軟質材料層である。硬質材料による表面層がある粉体化効率を向上できる。また、軟質材料層があると、メディアボールを入れた場合に回転翼自体の破損を低減できる。なお、表面層２０ｂを有さなくても良いことは言うまでも無い。
【００６４】
さらに、回転翼２０の表面には、凹凸が形成されていてもよい。例えば、図５の（ａ）に示すように、図３の（ａ）の回転翼２０の外周面に、回転翼２０の軸方向に伸びる多数のＶ溝を形成して、回転翼２０の外表面に多数のくさび状の刃２０ｄを形成してもよい。また、図５の（ｂ）に示すよう、図３の（ｅ）の回転翼２０の切れ刃の両斜面に、回転翼２０の軸方向に伸びる多数の溝２０ｅを設けて階段状にしても良い。回転翼の表面に凹凸ある場合にも粉体化効率を向上できる。
【００６５】
図１に戻って、回転翼２０の先端と筒状容器３０の内面とは接触していない。回転翼２０の先端と、筒状容器３０の内面との間の距離Ｄは、処理内容によっても異なるが、２〜２０ｍｍ程度が好ましく、２〜１０ｍｍ程度がより好ましい。回転翼２０は、水平軸１０の回転方向に沿って複数本設けられることが好ましい。また、回転翼２０は、水平軸１０の軸方向に沿って、複数段、好ましくは、４段以上設けられることが好ましい。
【００６６】
ここで、図１に示すように、水平軸１０に配置された回転翼２０のうち軸方向における一端の段と、他端の段との間の距離を距離Ｌとする。また、また、回転翼２０が水平軸１０周りに回転する時の回転半径をＲとしたときに回転直径を２Ｒと定義する。距離Ｌ及び回転直径２Ｒは特に限定されないが、例えば、距離Ｌ＝０．３〜３ｍ、回転直径２Ｒ＝０．３〜２ｍ程度とすることができる。
【００６７】
なお、距離Ｌと回転直径２Ｒとのアスペクト比は特に限定されないが、回転直径２Ｒよりも距離Ｌを大きくすることにより、滞留時間や時間当たりの処理量を大きくできる場合が多い。また、後述するバッフル板４０と回転翼２０までの距離を長くすることにより被処理物の飛散による損失を低減しやすい。
【００６８】
水平軸１０は、水平軸１０の円筒部材１０ａよりも両外側、詳しくは、筒状容器３０よりも両外側に配置された一対のベアリング５０、５０により回転可能に支持されている。ベアリング５０は、一対の軸架台５２により台座１上に固定されている。
【００６９】
水平軸１０の一端には、水平軸１０を回転させる回転手段としてのモータ６０が接続されている。モータ６０の回転速度は特に制限されないが、好ましくは回転翼２０の先端の周速度が５０ｍ／ｓ以上となるように、より好ましくは７０ｍ／ｓ以上となるように、さらに好ましくは１００ｍ／ｓ以上となるように水平軸１０を回転させることが好ましい。回転速度の上限は特に限定されないが、本発明では、２００ｍ／ｓ程度の周速度も十分に可能である。
【００７０】
筒状容器３０の両端部には、筒状容器３０の両端から粉が飛び出さないように堰き止めるためのバッフル板４０がそれぞれ固定されている。
【００７１】
各バッフル板４０は、筒状容器３０の内周面から水平軸１０に向かって伸びており、筒状容器３０の両端を概ね塞ぐ板状をなしており、水平軸１０が貫通するための開口ｄが形成されている。バッフル板４０は、水平軸１０や回転翼２０とは接触しない。
【００７２】
各バッフル板４０は、上部材４０ａ、及び、下部材４０ｂに分割可能であり、バッフル板４０の上部材４０ａが筒状容器３０の上部材３０ａにボルト等により固定され、バッフル板４０の下部材４０ｂが筒状容器３０の下部材３０ｂにボルト等により固定されている。
【００７３】
一方のバッフル板４０の開口４０ｄには空気を供給するブロア８２からのガスを筒状容器３０内に導入するためのライン８３が接続されている。ライン８３には、必要に応じて、筒状容器３０内に供給するガスを冷却又は加温するガス冷却加温器８４や、筒状容器３０内に供給するガスを加湿する加湿器８５を接続することができる。ここでは、ライン８３、ガス冷却加熱器、加湿器８５及びブロア８２がガス供給装置８９を構成している。ガス供給装置８９により、樹脂粉の温度制御が容易になる。なお、筒状容器３０を冷却又は加温するジャケット９２を設けても良い。また、液化二酸化炭素ボンベ等から、冷却された二酸化炭素ガスをライン８３を介して供給してもよい。
【００７４】
他方のバッフル板４０の開口４０ｄには、筒状容器３０内を軸方向に流れてきたガスを排出するためのライン９６が接続されている。ライン９６には、開口４０ｄからガスを吸引するブロア９５と、ブロア９５の前段に設けられて、吸引したガス中の繊維分や粒子等を回収するフィルタ９４（例えばバグフィルタやサイクロン等）が接続されており、回収されたものはホッパー９７に貯留される。
【００７５】
続いて、このような樹脂粉処理装置１００の作用について説明する。
【００７６】
予め、モータ６０によって回転翼２０を回転させる。具体的には、回転翼２０の先端の周速を５０ｍ／ｓ以上とすることが好ましい。そして、フィーダー７２によって、筒状容器３０内に樹脂粉を投入する。樹脂粉の材質は、樹脂を主として含む粉ならば特に限定されず、バージン材でも廃材由来のものでもよく、単一材料からなる樹脂粉、複数の樹脂層の積層体を粉砕した複合樹脂粉や、樹脂及び樹脂以外の充填材や繊維等の添加材を含む複合樹脂粉でも構わない。投入する樹脂粉の粒径範囲は特に限定されないが、２ｍｍ以下が好ましく、１ｍｍ以下がより好ましく、７００μｍ以下がさらに好ましく、特に５００μｍ以下が好ましい。
【００７７】
図６に示すように、筒状容器３０内に投入された樹脂粉１２０は、高速回転する回転翼２０の作用によって回転運動する。そうすると、主として樹脂粉１２０は、遠心力によって筒状容器３０の内周面に沿って層を形成しながら走行することとなる。このとき、樹脂粉１２０は、固定している筒状容器３０の内面に遠心力により押圧され、また、樹脂粉１２０同士の衝突がおこり、また、樹脂粉１２０と回転翼２０との衝突が起こり、例えば、加速、攪拌、混合、切断、剪断、打撃、摩擦、搬送等の諸作用が行われる。なお、運動量の減衰した樹脂粉１２０は、図６に示すように、筒状容器３０内部で落下する。落下した樹脂粉１２０は、回転翼２０に衝突して加速される。従って、樹脂粉１２０相互の摩擦による発熱が軽減され、粉砕のエネルギー効率が飛躍的に向上する。
【００７８】
これにより、例えば樹脂粉に対して以下のような処理がなされる。例えば、樹脂粉１２０の粒度が小さくなるいわゆる粉体化がおきる。特に、回転翼２０の先端の回転速度を５０ｍ／ｓ以上とすると、平均粒径１５０μｍ以下にすることができ、例えば、平均粒径１０〜５０μｍ程度の樹脂微粉を得ることができる。ここで、攪拌作用による摩擦熱等によって樹脂粉１２０の温度が上昇するので、樹脂粉の温度を制御して樹脂粉の顆粒化（造粒）が起らないようにすると、粉体化を効率よく行える。
【００７９】
具体的には、筒状容器３０を冷却ジャケット９２によって冷却したり、ブロア８２からのガス（空気等）特に、ガス冷却加温器８４で冷却されたガスや加湿器８５により加湿されたガスを筒状容器３０内に供給することによって、樹脂粉１２０の温度を制御することができる。特に、ガスの顕熱やガス中の水分の蒸発潜熱による被処理粉の直接的温度制御は、筒状容器３０を介した間接的温度制御よりも効率的である。
【００８０】
具体的には、樹脂粉１２０の温度を半溶融状態となる温度、言い換えると、軟化温度よりも十分低く制御する（例えば、塩ビ系樹脂粉の場合には１００℃以下に制御する）ことにより、樹脂粉１２０の粉体化を促進して、樹脂粉を、例えば、平均粒径１５０μｍ以下、好ましくは、平均粒径１００μｍ以下、より好ましくは、平均粒径５０μｍ以下にまで微粉にすることができる。
【００８１】
一方、樹脂粉１２０の温度を樹脂粉の融点よりも低いが半溶融状態となる温度、言い換えると、軟化温度よりも高い温度にすることにより、樹脂粉１２０の造粒が起こり、樹脂粉の顆粒化を行わせることができる。好適な温度は、例えば、塩ビ系樹脂粉の場合では、１００〜１３０℃程度である。顆粒化させると、例えば、樹脂粉の嵩密度が上がり、発塵性が低下し、流動性も向上し、付着性も低下し、また、粒度のばらつきも減る等の効果があるために取扱いが容易になる。たとえば、塩ビの樹脂粉では、１０〜５０μｍ程度の一次粒子を含む１５０〜３００μｍ程度の顆粒を造ることができる。樹脂粉の温度が十分に上がらない場合には、ガス供給装置から加温されたガスを供給してもよく、ジャケット９２に温水やスチーム等を供給しても良い。
【００８２】
さらに、筒状容器３０内に、改質用あるいはブレンド用の固体や液体を投入することにより、これらの固体や液体を取り込んだ樹脂ブレンド粉（樹脂コンパウンド粉）を形成することもできる。添加する固体、液体としては、他の種類の樹脂粉、樹脂コンパウンドの生成に必要なフィラーや繊維等の添加剤、溶剤、水等が挙げられる。なおブレンド時の温度を上述のように調整することにより顆粒ブレンド粉の形成も可能である。
【００８３】
なお、添加物質は、ホッパー７０に入れてもよく、他の供給装置から開口３０ｉに供給しても良い。
【００８４】
このような各種処理がなされた樹脂粉１２０は、筒状容器３０の内面を走りながら徐々に軸方向に移動して開口３０ｏを介して外部に排出される。
【００８５】
なお、筒状容器３０の内周面において樹脂粉１２０により形成される層の厚みを、内面と回転翼２０の先端との距離Ｄと同程度あるいはそれ以下とすると、発熱を抑えて粉体化を促進する効果がある一方、層の厚みを距離Ｄよりも厚くすると、発熱が促進されるので粉体化だけでなく顆粒化を促進する効果がある。
【００８６】
ここで、フィーダー７２から筒状容器３０内への樹脂粉１２０の供給速度は、上述の樹脂粉１２０により形成される層の厚みが予め定められた厚みとなるように制御すればよい。
【００８７】
なお、回転翼２０が高速で回転しているために殆どの粒子は、筒状容器３０の内周面にそうように存在するが、原料樹脂粉に繊維状物質等が含まれていると、樹脂粉から分離した繊維が見かけ上の密度が低いために筒状容器３０の中心方向に集まってくる。したがって、筒状容器３０の下流側から流出するガスを、ライン９６により回収してサイクロン等のフィルタ９４で分離すると、繊維分がホッパー９７に回収でき、本処理装置は分離装置としても利用可能となる。
【００８８】
また、筒状容器３０内に、粉砕用メディアボールを入れることも可能である。この場合、少量のメディアボールの投入によっても、粉体化が促進されるという利点がある。
【００８９】
続いて、本発明の変形態様について説明する。
【００９０】
まず、筒状容器３０の内周面に、図７の（ａ）に示すように、硬質材料からなるコーティング層３２を設けても良い。例えば、アルミナ、ジルコニア等のセラミックや超硬合金等の硬質材料によるコーティング層３２を設けると、内周面の磨耗を低減できてメンテナンス性を高められ、また、粉体化も起こし易い。
【００９１】
これに対して、筒状容器３０の内周面が磨耗等しても容易に交換可能となるように、予め筒状容器３０の内面に、複数に分割可能なプレート３４（例えば、金属製等）を設置しておくこともできる。この場合には、内周面が磨耗してきたらプレート３４を交換すればよいので、ランニングコストの低減が可能である。
【００９２】
ここで、上記実施形態では、筒状容器３０の内面は平滑面であったが、筒状容器３０の内面に凹凸を形成することもできる。たとえば、図８に示すように、筒状容器３０の内周面に、凹凸を形成してもよく、この場合、筒状容器３０の内面を走る樹脂粉１２０に筒状容器３０の内周面から作用する力が強くなるので、粉体化等の処理能力を一層向上させることができ、さらなる微粉化が可能となる。凹凸の形態は特に限定されないが、例えば、５００μｍ以下の樹脂粉を粉体化する場合には、例えば、表面粗さ３〜１０μｍの凹凸を内周面に形成する事が好ましく、また、数ｍｍの樹脂粉を粉体化する場合には表面粗さ０．３〜１．０ｍｍ程度の凹凸を内周面に形成する事が好ましい。
【００９３】
なお、図８のように、筒状容器３０の内周面が凹凸とされた場合でも、図７のようなコーティング層３２によるライニングは可能であるし、また、図７のプレート３４の表面に凹凸を形成することも可能である。
【００９４】
さらに、上記実施形態では水平軸１０及び筒状容器３０が水平に配置されているが、やや傾斜させても良い。例えば、図９に示す装置では、台座１の一端に設けられたシリンダー９０を伸縮させることによって、水平軸１０の傾斜角度θを調節可能である。被処理樹脂粉が供給される側が高くなるように筒状容器３０を傾斜させることが好ましい。入り口側が高くなるように筒状容器３０を傾斜させることにより、樹脂粉の軸方向の輸送速度を加速でき、樹脂粉の滞留時間を短くすることが容易となり、また、傾斜角θの調節により滞留時間の調節も可能である。好適な傾斜角度θは、０〜３０°程度である。また、筒状容器３０を傾斜をさせない場合でも、回転翼２０を水平軸１０に対して倒すように傾斜させることによっても樹脂粉の滞留時間の制御が可能である。具体的には、例えば、回転翼２０を各段ごとに異なる角度で水平軸１０に対して傾斜させればよい。
【００９５】
また、図９に示すように、筒状容器３０の端部と、回転翼２０までの距離を十分に取れる場合等には、バッフル板４０を有しなくてもよい。
【００９６】
また、上記実施形態では、バッフル板４０と筒状容器３０とが着脱可能であったが、図１０に示すように、バッフル板４０と筒状容器３０とが着脱不能に一体化されていても良い。この場合も、筒状容器３０が、上下や左右に分割できる事が好ましい。
【００９７】
このような樹脂粉処理装置によれば、水平軸１０が、回転翼２０を設けた部分を挟むように配置された一対のベアリング５０，５０により支持されるので、回転翼２０を従来の処理装置に比して高速に回転させ得る。
【００９８】
これにより、樹脂粉１２０は筒状容器３０の内周面に沿って高速で走行することととなり、樹脂粉同士の衝突、樹脂粉と回転翼２０との衝突、樹脂粉と筒状容器の内周面との衝突等により、樹脂粉は加速、攪拌、混合、切断、剪断、打撃、搬送等の作用を受け、樹脂粉の粉体化、顆粒化（造粒）、樹脂粉と各種材料とのブレンド粉の形成等の樹脂粉の高度な処理が極めて効率よく行われる。また、必要に応じて、樹脂粉に加熱、冷却等の種々の作用を行わせることもできる。
【００９９】
さらに、筒状容器３０が水平方向に配置され、被処理されるべき樹脂粉は主として筒状容器３０の内周面により支持されるので、垂直型の処理装置で容器の上下で軸を支持するのと異なり、筒状容器３０の端部（垂直型で言うところの底部）と水平軸１０とのシールが必須とされない。したがって、構造も簡単でありメンテナンス性も良い。さらに、バッチ型での処理も可能であるが、一端側から樹脂粉を供給し他端側から樹脂粉を供給するという連続型の処理も可能である。
【０１００】
また、筒状容器３０は、水平軸と交差する方向に分割可能な構造であるので、ベアリングから水平軸を取り外すことなく、回転翼２０や筒状容器３０の内周面内等のメンテナンスを容易に行うことができる。
【０１０１】
続いて、このような樹脂粉処理装置１００を用いた複合樹脂廃材の再資源化プロセスの例について、図１１を参照しながら説明する。
【０１０２】
まず、ステップＳ１００において、複合樹脂廃材の粗粉体化を行う。ここで、複合樹脂廃材とは、複数の樹脂層が積層した複合樹脂廃材や、樹脂以外の炭酸カルシウム等の充填剤等の添加剤を含む複合樹脂廃材等である。このような樹脂廃材は、単一樹脂からなる廃材に比べて、再資源化が困難であった。複合樹脂廃材としては、廃タイルカーペットの下地である塩ビバッキング層、等が挙げられる。
【０１０３】
ここで、粗粉体化とは、概ね平均粒径が５００μｍ以下になるように複合樹脂廃材を切削等によって細かくすることである。この粗粉体化は、公知の切削装置を用いることができる。これによって、平均粒径５００μｍ以下の樹脂粉３００が生成する。
【０１０４】
続いて、ステップＳ１０２において、上述の樹脂粉処理装置１００を用いて、樹脂粉３００を粉体化して平均粒径１５０μｍ以下にする。ここでは、特に、回転翼２０の先端の周速を５０ｍ／ｓ以上、好ましくは７０ｍ／ｓ以上とすることが好ましい。また、樹脂粉３００の温度が樹脂の半溶融温度よりも低くなる、例えば、塩ビ系樹脂の場合には８０〜１００°程度となるように制御して、粉体化を促進させる一方、造粒による顆粒化が起こりにくくなるようにする。この工程によって、平均粒径１５０μｍ以下、好ましくは、平均粒径１００μｍ以下、例えば、１０〜１００μｍ程度の樹脂粉３１０が得られる。
【０１０５】
続いてステップＳ１０４において、樹脂粉３１０の複合分級を行う。ここでは、風力分級及び振動スクリーンを組み合わせた複合分級機を用いることが好ましい。そして、振動スクリーンで樹脂粉３１０の粒度をある程度そろえた上で、風力分級することにより、繊維や夾雑物等の軽質粉３１４と、炭酸カルシウムを主とする重質粉３１２と、樹脂を主成分とする中質成分である樹脂粉３１６とを分離する。
【０１０６】
続いて、ステップＳ１０６において、上述の樹脂粉処理装置１００により樹脂粉３１６を顆粒化する。このステップでは、樹脂粉の温度が１２０〜１２５℃程度になるように温度を制御することにより、樹脂粉３１６を造粒する。顆粒の粒径は特に限定されないが、例えば、１５０μｍ〜３００μｍとすることができる。これにより、顆粒状樹脂粉３２０が形成する。
【０１０７】
続いて、ステップＳ１０８において、顆粒状樹脂粉３２０を他の材料と混合して、コンパウンド粉３３０を形成する。他の材料としては、フィラー、バージン樹脂、溶剤等が挙げられる。
【０１０８】
このようにして得られたコンパウンド粉３３０は極めて再利用しやすいものである。例えば、塩ビペーストにこのコンパウンド粉３３０や顆粒状樹脂粉３２０を混合すると、廃棄物由来の樹脂粉は良好に分散する。なお、樹脂粉３１０を使用することも可能である。
【０１０９】
また、本装置では、廃棄物由来の樹脂粉で無く、バージン樹脂粉を処理することが可能であることは言うまでもない。
【０１１０】
続いて、上記樹脂粉処理装置を用いた具体的な実施例について説明する。
【実施例】
【０１１１】
（実施例１）
ここでは、使用済みタイルカーペットのバッキング層から得られる５００μｍ以下の廃塩ビ系樹脂粉の粉体化及び顆粒化の例について説明する。
【０１１２】
一般的なゾルゲル法によるタイルカーペットの生産における塩ビバッキング層は、重量比でおおよそ塩ビペースト樹脂100部、可塑剤 (DOP)100  部、充填剤(炭酸カルシウム)400部、その他少量の安定剤等の添加剤からなっており、常温下でペーストゾル化させた後、加熱及び冷却工程を経て製品化される。
【０１１３】
リファインバース株式会社の「製品安全データシート」(MSDS)によれば、廃タイルカーペットの塩ビバッキング層の粉体品の組成は、次の通りである。
【表１】
2006346942.tif 000003
【０１１４】
上述の廃タイルカーペットの塩ビバッキング層の粉体品TCB-500は、図１２に示す通り勾玉状（コンマ記号形状）の粒径５００μｍを中心とした粉体品である。
【０１１５】
この塩ビパッキング層由来の樹脂粉は、切削粉砕加工によって得られたものであり、勾玉形状になっており嵩比重が約0.5トン／ｍ３と軽く、多少の付着性があり、またブリッジが生じやすいという傾向がある。
【０１１６】
この粉体品を図１の遠心高速流動粉体化装置としての樹脂粉処理装置に投入し、回転翼を先端部の周速で１２５ｍ／ｓにて約１分間回転させ、摩擦による自己発熱性を利用してほぼ半溶融状態になるまで攪拌混合して、粉体化及び顆粒化をさせ、その後、ホッパーにて冷却した。
【０１１７】
図１３は、操作後における顆粒状粉体品の顕微鏡写真であるが、操作前に平均粒径５００μｍであったものが、５０〜２００μｍ程度にまで細粒化されており、かつ嵩比重が0.94ｇ/cm3に高密度化しており、付着防止性、発塵防止性、高流動性、粒度の均一性など著しい改善が認められた。
【０１１８】
得られた顆粒状の塩ビ粉を子細に観察すればさらに小さな微粒子の集合体になっており、各微粒子の大きさは１０−５０μｍである。定法に従って配合調整した塩ビペーストにこの顆粒を１０％、２０％、３０％、４０％、５０％と順次配合し、顆粒状塩ビ粉が可塑剤中に分散して微粒子状態まで分離させた結果、極めて良好なペースト状を示した（図１４）。
【０１１９】
顆粒状塩ビ粉の添加量を増やせば可塑剤の吸収が増加し全体が粘凋になるが、減粘剤、希釈剤等の添加剤を加えることで粘度上昇をおさえることが出来る。これによれば、現在ゾルゲル法を採用している多くのタイルカーペットメーカーが、大幅な設備改造なしにこの顆粒状塩ビ粉を利用して廃タイルカーペットの循環的利用ができるようになると期待される。
【０１２０】
従来、廃材塩ビ樹脂の粉体品は、粉体化したそのままの状態では、塩ビペーストゾル中に殆ど分散せず「ママコ」や「ダマ」を生ずるなど、均一分散が困難であるとされていた。
【０１２１】
そのため、特開2004-113385号公報で試みられているように、複数の樹脂廃材粉砕品を入れた投入槽で混合し、時間差を設けて順次コーターに投入してバッキング層を形成する手法により、増粘防止対策を実施している。
【０１２２】
しかしながら、そのような対策を施しても、樹脂廃材粉砕品の利用率は、バッキング層全体の20重量%以下（実用的には数％）にすぎず、廃材粉砕塩ビ粉の利用に限界があった。
【０１２３】
粒径２００μｍ、好ましくは１５０μｍ以下に粉体化された廃材由来の塩ビ粉を、本発明の樹脂粉処理装置でバージン樹脂とあわせて処理（具体的には、樹脂粉処理装置により、攪拌混合の上半溶融状態なった後に冷却する処理）することにより顆粒化したブレンド粉を形成すると、混練り効果によるさらなる細粒化と、バージン樹脂によるコーティング効果により、可塑剤や希釈剤、充填剤などとの親和性の向上や均一分散が実現され、再生塩ビ素材中に、廃材由来塩ビ粉を50％以上に混入することが可能となる。
【０１２４】
（実施例２、比較例１）
実施例２では、ＴＣ−５００よりも粒径の大きなＴＣ−１０００（平均粒径１０００μｍ）を被処理樹脂粉として、図１の遠心高速流動粉体化装置としての樹脂粉処理装置を用いて周速１２５ｍ／ｓ、実施例１と同様に半溶融状態となる温度で処理した。
【０１２５】
比較例１では、公知のヘンシェルミキサー（三井鉱山(株）製ヘンシェルミキサー、有底容器内に垂直軸周りに回転する回転翼を設けたもの）により、ＴＣ−１０００を実施例２と同じ温度でかつ周速を６５ｍ／ｓとして処理した。比較表は次の通りである。なお、ヘンシェルミキサーでは、周速を１２５ｍ／ｓとするのは困難である。
【表２】
2006346942.tif 000004
【０１２６】
上の粒度分布を比較した表２からもわかるとおり、原料粉ＴＣ−１０００は３００μｍ以上の粒度がほとんどであり、比較例１では１５０μｍ以下になったものは38.54重量％であったが、実施例２では１５０μｍ以下になったものは60.22重量％であった。しかも、処理時間は15分に対し30秒と圧倒的に短時間で処理されている。
【産業上の利用可能性】
【０１２７】
廃棄物由来の複合樹脂粉等の樹脂粉を本樹脂粉処理装置で処理することにより、さらなる粉体化、顆粒化、ブレンド粉の形成等が実現される。これにより、樹脂粉の付着防止性、発塵防止性、均一性、流動性等の向上及び高密度化などの改質も可能となる。したがって、特に、樹脂粉の後工程での利用の可能性、例えば、樹脂廃材の再資源化の可能性が大きく拡がる。
【図面の簡単な説明】
【０１２８】
【図１】本発明の実施形態にかかる樹脂粉処理装置の概略断面図である。
【図２】図１のＩＩ−ＩＩ断面図である。
【図３】図１の回転翼の形態の一例を示す拡大斜視図である。
【図４】図３の回転翼の断面図である。
【図５】図１の回転翼の他の形態を示す拡大斜視図である。
【図６】図１の筒状容器内の様子を示す模式図である。
【図７】樹脂粉処理装置の他の形態を示す概略断面図である。
【図８】樹脂粉処理装置の他の形態を示す、軸に垂直な方向の概略断面図である。
【図９】樹脂粉処理装置の他の形態を示す概略断面図である。
【図１０】樹脂粉処理装置の他の形態を示す概略分解図であり、（ａ）は軸方向に沿う分解断面図、（ｂ）は分解分解図である。
【図１１】図１の樹脂粉処理装置を用いた複合樹脂廃材の再資源化プロセスフローである。
【図１２】塩ビタイルカーペットの塩ビバッキングシートを切削した樹脂粉（平均粒径５００μｍ）の顕微鏡写真である。
【図１３】粉体化及び顆粒化後の１００μｍ程度に顆粒化した粉の顕微鏡写真である。
【図１４】顆粒化した樹脂粉を塩ビペースト中に分散してなる再生樹脂コンパウンドの顕微鏡写真である。
【符号の説明】
【０１２９】
１０…水平軸、２０…回転翼、２０ｂ…表面層、３０…筒状容器、４０…バッフル板、５０…ベアリング、６０…モータ（回転手段）、３２…ライニング層、３４…プレート部材、９０…シリンダ（傾斜手段）、８２…ブロア、８４…ガス冷却加温器、８５…加湿手段、８９…ガス供給装置、１００…樹脂粉処理装置。
【図１】
2006346942.tif 000005
【図２】
2006346942.tif 000006
【図３】
2006346942.tif 000007
【図４】
2006346942.tif 000008
【図５】
2006346942.tif 000009
【図６】
2006346942.tif 000010
【図７】
2006346942.tif 000011
【図８】
2006346942.tif 000012
【図９】
2006346942.tif 000013
【図１０】
2006346942.tif 000014
【図１１】
2006346942.tif 000015
【図１２】
2006346942.tif 000016
【図１３】
2006346942.tif 000017
【図１４】
2006346942.tif 000018